【手続補正書】
【提出日】平成18年2月28日(2006.2.28)
【手続補正１】
【補正対象書類名】明細書
【補正対象項目名】全文
【補正方法】変更
【補正の内容】
【書類名】  明細書
【発明の名称】  発光素子
【特許請求の範囲】
【請求項１】正極と負極の間に発光を司る物質が存在し、電気エネルギーにより発光する素子であって、該素子が下記一般式で表される化合物を含むことを特徴とする発光素子。
【化１】
1999354281.tif 000001
（ここでＲ１〜Ｒ６はそれぞれ同じでも異なっていてもよく、水素、アルキル基、シクロアルキル基、アラルキル基、アルケニル基、シクロアルケニル基、アルキニル基、水酸基、メルカプト基、アルコキシ基、アルキルチオ基、アリールエーテル基、アリールチオエーテル基、アリール基、複素環基、ハロゲン、ハロアルカン、ハロアルケン、ハロアルキン、シアノ基、アルデヒド基、カルボニル基、カルボキシル基、エステル基、カルバモイル基、アミノ基、ニトロ基、シリル基、シロキサニル基、隣接置換基との間に形成される縮合環、複素環および脂肪族環の中から選ばれる。）
【請求項２】該化合物が下記一般式で表されることを特徴とする請求項１記載の発光素子。
【化２】
1999354281.tif 000002
（ここでＲ１〜Ｒ１４はそれぞれ同じでも異なっていてもよく、水素、アルキル基、シクロアルキル基、アラルキル基、アルケニル基、シクロアルケニル基、アルキニル基、水酸基、メルカプト基、アルコキシ基、アルキルチオ基、アリールエーテル基、アリールチオエーテル基、アリール基、複素環基、ハロゲン、ハロアルカン、ハロアルケン、ハロアルキン、シアノ基、アルデヒド基、カルボニル基、カルボキシル基、エステル基、カルバモイル基、アミノ基、ニトロ基、シリル基、シロキサニル基、隣接置換基との間に形成される縮合環、複素環および脂肪族環の中から選ばれる。）
【請求項３】該化合物が発光材料であることを特徴とする請求項１または２記載の発光素子。
【請求項４】該化合物がドーパント材料であることを特徴とする請求項１または２記載の発光素子。
【発明の詳細な説明】
【０００１】
【発明の属する技術分野】
本発明は、電気エネルギーを光に変換できる素子であって、表示素子、フラットパネルディスプレイ、バックライト、照明、インテリア、標識、看板、電子写真機、光信号発生器などの分野に利用可能な発光素子に関するものである。
【０００２】
【従来の技術】
負極から注入された電子と正極から注入された正孔が両極に挟まれた有機蛍光体内で再結合する際に発光する有機積層薄膜発光素子の研究が近年活発に行われている。この素子は、薄型、低駆動電圧下での高輝度発光、蛍光材料を選ぶことによる多色発光が特徴である。
【０００３】
有機積層薄膜素子が高輝度に発光することは、コダック社のＣ．Ｗ．Ｔａｎｇらによって初めて示された（Ａｐｐｌ．Ｐｈｙｓ．Ｌｅｔｔ．５１（１２）２１、ｐ．９１３、１９８７）。コダック社の提示した有機積層薄膜発光素子の代表的な構成は、ＩＴＯガラス基板上に正孔輸送性のジアミン化合物、発光層であり、電子輸送性も併せ持った８−ヒドロキシキノリンアルミニウム、そして負極としてＭｇ：Ａｇを順次設けたものであり、１０Ｖ程度の駆動電圧で１０００カンデラ／平方メートルの緑色発光が可能であった。現在の有機積層薄膜発光素子は、上記の素子構成要素の他に、電子輸送層を別に設けているものなど構成を変えているものもあるが、基本的にはコダック社の構成を踏襲している。
【０００４】
発光層のホスト材料としては、トリス（８−キノリノラト）アルミニウムを始めとする金属キレート化オキシノイド化合物、ジアリールブタジエン誘導体、スチルベン誘導体、ベンズオキサゾール誘導体、ベンゾチアゾール誘導体（特開昭６３−２６４６９２号公報）などがあげられる。
【０００５】
一方、ゲスト材料としてのドーパント材料には、レーザー染料として有用であることが知られている、７−ジメチルアミノ−４−メチルクマリンを始めとする蛍光性クマリン染料、ジシアノメチレンピラン染料、ジシアノメチレンチオピラン染料、ポリメチン染料、シアニン染料、オキソベンズアンスラセン染料、キサンテン染料、ローダミン染料、フルオレセイン染料、ピリリウム染料、カルボスチリル染料、ペリレン染料、アクリジン染料、ビス（スチリル）ベンゼン染料、ピレン染料、オキサジン染料、フェニレンオキサイド染料（特開昭６３−２６４６９２号公報）、ペリレン、テトラセン、ペンタセン（特開平２−２６１８８９号公報）、キナクリドン化合物、キナゾリン化合物（特開平５−７０７７３号公報）ピロロピリジン化合物、フロピリジン化合物（特開平５−２２２３６０号公報）、１，２，５−チアジアゾロピレン誘導体（特開平５−２２２３６１号公報）、ペリノン誘導体（特開平５−２７９６６２号公報）、ピロロピロール化合物（特開平５−３２０６６３号公報）、スクアリリウム化合物（特開平６−９３２５７号公報）、ビオラントロン化合物（特開平７−９０２５９号公報）、フェナジン誘導体（特開平７−１０２２５０号公報）、アクリドン化合物（特開平８−６７８７３号公報）、ジアザフラビン誘導体（特開平９−７８０５８号公報）などが知られている。
【０００６】
【発明が解決しようとする課題】
しかし、従来技術に用いられる発光材料（ホスト材料、ドーパント材料）には、発光効率が低く消費電力が高いものや、化合物の耐久性が低く素子寿命の短いものが多かった。また、フルカラーディスプレイとして赤色、緑色、青色の三原色発光が求められているが、赤色、青色発光においては、発光波長を満足させるものは少なく、発光ピークの幅も広く色純度が良いものは少ない。中でも青色発光において、耐久性に優れ十分な輝度と色純度特性を示すものが必要とされている。
【０００７】
本発明は、かかる従来技術の問題を解決し、発光効率が高く、高輝度で色純度に優れた発光素子を提供することを目的とするものである。
【０００８】
【課題を解決するための手段】
本発明は上記目的を達成するために、正極と負極の間に発光を司る物質が存在し、電気エネルギーにより発光する素子であって、該素子が下記一般式で表される化合物を含むことを特徴とする発光素子とするものである。
【０００９】
【化３】
1999354281.tif 000003
【００１０】
（ここでＲ１〜Ｒ６はそれぞれ同じでも異なっていてもよく、水素、アルキル基、シクロアルキル基、アラルキル基、アルケニル基、シクロアルケニル基、アルキニル基、水酸基、メルカプト基、アルコキシ基、アルキルチオ基、アリールエーテル基、アリールチオエーテル基、アリール基、複素環基、ハロゲン、ハロアルカン、ハロアルケン、ハロアルキン、シアノ基、アルデヒド基、カルボニル基、カルボキシル基、エステル基、カルバモイル基、アミノ基、ニトロ基、シリル基、シロキサニル基、隣接置換基との間に形成される縮合環、複素環および脂肪族環の中から選ばれる。）
【００１１】
【発明の実施の形態】
本発明における正極は、光を取り出すために透明であれば、酸化錫、酸化インジウム、酸化錫インジウム（ＩＴＯ）などの導電性金属酸化物、あるいは、金、銀、クロムなどの金属、ヨウ化銅、硫化銅などの無機導電性物質、ポリチオフェン、ポリピロール、ポリアニリンなどの導電性ポリマなど特に限定されるものでないが、ＩＴＯガラスやネサガラスを用いることが特に望ましい。透明電極の抵抗は素子の発光に十分な電流が供給できればよいので限定されないが、素子の消費電力の観点からは低抵抗であることが望ましい。例えば３００Ω／□以下のＩＴＯ基板であれば素子電極として機能するが、現在では１０Ω／□程度の基板の供給も可能になっていることから、２０Ω／□以下の低抵抗の基板を使用することが特に望ましい。ＩＴＯの厚みは抵抗値に合わせて任意に選ぶ事ができるが、通常１００〜３００ｎｍの間で用いられることが多い。また、ガラス基板はソーダライムガラス、無アルカリガラスなどが用いられ、また厚みも機械的強度を保つのに十分な厚みがあればよいので、０．７ｍｍ以上あれば十分である。ガラスの材質については、ガラスからの溶出イオンが少ない方がよいので無アルカリガラスの方が好ましいが、ＳｉＯ2などのバリアコートを施したソーダライムガラスも市販されているのでこれを使用できる。ＩＴＯ膜形成方法は、電子ビーム蒸着法、スパッタリング法、化学反応法など特に制限を受けるものではない。
【００１２】
本発明における負極は、電子を効率よく、発光を司る物質または発光を司る物質に隣接する物質（例えば電子輸送層）に注入できる物質であれば特に限定されない。一般的には白金、金、銀、銅、鉄、錫、アルミニウム、インジウム、リチウム、ナトリウム、カリウム、カルシウム、マグネシウムなどがあげられる。電子注入効率を上げて素子特性を向上させるためには、リチウム、ナトリウム、カリウム、カルシウム、マグネシウムまたはこれら低仕事関数金属を含む合金が有効である。しかし、これら低仕事関数金属は一般に大気中で不安定であることが多く、電極保護のために白金、金、銀、銅、鉄、錫、アルミニウム、インジウムなどの金属、またはこれらの金属を用いた合金、そしてシリカ、チタニアなどの無機物、ポリビニルアルコール、塩化ビニルなどのポリマを積層することが好ましい。これらの電極の作製法も、抵抗加熱法蒸着、電子ビーム蒸着法、スパッタリング法、イオンプレーティング法、コーティング法など導通を取ることができれば、特に制限されない。
【００１３】
本発明における発光を司る物質の構成は、１）正孔輸送材料／発光材料、２）正孔輸送材料／発光材料／電子輸送材料、３）発光材料／電子輸送材料、そして、４）以上の組合わせ物質を一層に混合した形態、のいずれであってもよい。即ち、上記１）〜３）の多層積層構造の他に，４）のように発光材料単独または発光材料と正孔輸送材料、あるいは発光材料と正孔輸送材料および電子輸送材料を含む層を一層設けるだけでもよい。
【００１４】
発光材料はホスト材料のみでも、ホスト材料とドーパント材料の組み合わせでも、いずれであってもよい。また、ドーパント材料はホスト材料の全体に含まれていても、部分的に含まれていても、いずれであってもよい。ドーパント材料は積層されていても、分散されていても、いずれであってもよい。
【００１５】
本発明における正孔輸送材料としては、電界を与えられた電極間において正極からの正孔を効率良く輸送することが必要で、正孔注入効率が高く、注入された正孔を効率良く輸送することが望ましい。そのためにはイオン化ポテンシャルが小さく、しかも正孔移動度が大きく、さらに安定性に優れ、トラップとなる不純物が製造時および使用時に発生しにくい物質であることが要求される。このような条件を満たす物質として、特に限定されるものではないが、ビスカルバゾリル誘導体、ＴＰＤ、ｍ−ＭＴＤＡＴＡ、α−ＮＰＤなどのトリフェニルアミン誘導体、ピラゾリン誘導体、スチルベン系化合物、ヒドラゾン系化合物、オキサジアゾール誘導体やフタロシアニン誘導体に代表される複素環化合物、ポリビニルカルバゾール、ポリシランなどの既知の正孔輸送材料を使用できる。これらの正孔輸送材料は単独でも用いられるが、異なる正孔輸送材料と積層または混合して使用しても構わない。
【００１６】
本発明における発光材料はフラン骨格を有する化合物を含有する。該フラン骨格を有する化合物はホスト材料として用いてもかまわないが、ドーパント材料として好適に用いられる。ドーピング法はホスト材料に微量のドーパント材料を含有させ、発光色を変化させたり、発光効率を向上させるものである。該フラン骨格を有する化合物は、蛍光量子効率が高く、その蛍光スペクトルのピークはシャープで色純度が良好である。また、蛍光スペクトルと励起スペクトルのピーク波長の差（ストークスシフト）が小さく、効率よくホスト材料の発光波長を変換することが出来る。ドーピング法では、ホスト分子からドーパント分子へのエネルギー移動にはホスト分子の蛍光スペクトルとドーパント分子の励起スペクトルの重なりが必要となり、ドーパント分子の蛍光スペクトルは励起スペクトルよりも長波長であるので、基本的に発光ピークの移動は短波長側から長波長側にしか行われない。しかしストークスシフトが小さいドーパント分子を選択することができれば、見かけ上は長波長側から短波長側へ発光ピークの移動ができるようになる。そこで、該フラン骨格を有する化合物は、赤色発光材料や緑色発光材料として用いてもかまわないが、青色発光材料として好適に用いられる。該フラン骨格を有する化合物として、下記一般式で表されるイソベンゾフラン構造を有する化合物があげられる。
【００１７】
【化４】
1999354281.tif 000004
【００１８】
ここでＲ１〜Ｒ６はそれぞれ同じでも異なっていてもよく、水素、アルキル基、シクロアルキル基、アラルキル基、アルケニル基、シクロアルケニル基、アルキニル基、水酸基、メルカプト基、アルコキシ基、アルキルチオ基、アリールエーテル基、アリールチオエーテル基、アリール基、複素環基、ハロゲン、ハロアルカン、ハロアルケン、ハロアルキン、シアノ基、アルデヒド基、カルボニル基、カルボキシル基、エステル基、カルバモイル基、アミノ基、ニトロ基、シリル基、シロキサニル基、隣接置換基との間に形成される縮合環、複素環および脂肪族環の中から選ばれる。
【００１９】
これらの置換基の説明の内、アルキル基とは例えばメチル基、エチル基、プロピル基、ブチル基などの飽和脂肪族炭化水素基を示し、これは無置換でも置換されていてもかまわない。また、シクロアルキル基とは例えばシクロプロピル、シクロヘキシル、ノルボルニル、アダマンチルなどの飽和脂環式炭化水素基を示し、これは無置換でも置換されていてもかまわない。また、アラルキル基とは例えばベンジル基、フェニルエチル基などの脂肪族炭化水素を介した芳香族炭化水素基を示し、脂肪族炭化水素と芳香族炭化水素はいずれも無置換でも置換されていてもかまわない。また、アルケニル基とは例えばビニル基、アリル基、ブタジエニル基などの二重結合を含む不飽和脂肪族炭化水素基を示し、これは無置換でも置換されていてもかまわない。また、シクロアルケニル基とは例えばシクロペンテニル基、シクロペンタジエニル基、シクロヘキセン基などの二重結合を含む不飽和脂環式炭化水素基を示し、これは無置換でも置換されていてもかまわない。また、アルキニル基とは例えばアセチレニル基などの三重結合を含む不飽和脂肪族炭化水素基を示し、これは無置換でも置換されていてもかまわない。また、アルコキシ基とは例えばメトキシ基などのエーテル結合を介した脂肪族炭化水素基を示し、脂肪族炭化水素基は無置換でも置換されていてもかまわない。また、アルキルチオ基とはアルコキシ基のエーテル結合の酸素原子が硫黄原子に置換されたものである。また、アリールエーテル基とは例えばフェノキシ基などのエーテル結合を介した芳香族炭化水素基を示し、芳香族炭化水素基は無置換でも置換されていてもかまわない。また、アリールチオエーテル基とはアリールエーテル基のエーテル結合の酸素原子が硫黄原子に置換されたものである。また、アリール基とは例えばフェニル基、ナフチル基、ビフェニル基、フェナントリル基、ターフェニル基、ピレニル基などの芳香族炭化水素基を示し、これは無置換でも置換されていてもかまわない。また、複素環基とは例えばフラニル基、チオフェニル基、オキサゾリル基、ピリジル基、キノリニル基、カルバゾリル基などの炭素以外の原子を有する環状構造基を示し、これは無置換でも置換されていてもかまわない。ハロゲンとはフッ素、塩素、臭素、ヨウ素を示す。ハロアルカン、ハロアルケン、ハロアルキンとは例えばトリフルオロメチル基などの、前述のアルキル基、アルケニル基、アルキニル基の一部あるいは全部が、前述のハロゲンで置換されたものを示し、残りの部分は無置換でも置換されていてもかまわない。アルデヒド基、カルボニル基、エステル基、カルバモイル基、アミノ基には脂肪族炭化水素、脂環式炭化水素、芳香族炭化水素、複素環などで置換されたものも含み、さらに脂肪族炭化水素、脂環式炭化水素、芳香族炭化水素、複素環は無置換でも置換されていてもかまわない。シリル基とは例えばトリメチルシリル基などのケイ素化合物基を示し、これは無置換でも置換されていてもかまわない。シロキサニル基とは例えばトリメチルシロキサニル基などのエーテル結合を介したケイ素化合物基を示し、これは無置換でも置換されていてもかまわない。
【００２０】
本発明で使用する、該フラン骨格を有する化合物を青色発光材料として用いる場合、発光波長のピークは３８０ｎｍ〜５１０ｎｍ程度が好ましい。
【００２１】
そして、該フラン骨格を有する化合物を青色発光材料として用いる場合、優れた色純度特性を得るためには、発光波長のピークは４２０〜５００ｎｍ程度が好ましい。そこで、該フラン骨格を有する化合物としては、下記一般式で表されるジフェニルイソベンゾフラン構造が望ましい。
【００２２】
【化５】
1999354281.tif 000005
【００２３】
ここでＲ１〜Ｒ１４はそれぞれ同じでも異なっていてもよく、水素、アルキル基、シクロアルキル基、アラルキル基、アルケニル基、シクロアルケニル基、アルキニル基、水酸基、メルカプト基、アルコキシ基、アルキルチオ基、アリールエーテル基、アリールチオエーテル基、アリール基、複素環基、ハロゲン、ハロアルカン、ハロアルケン、ハロアルキン、シアノ基、アルデヒド基、カルボニル基、カルボキシル基、エステル基、カルバモイル基、アミノ基、ニトロ基、シリル基、シロキサニル基、隣接置換基との間に形成される縮合環、複素環および脂肪族環の中から選ばれる。
【００２４】
上記の該フラン骨格を有する化合物として、具体的には下記のような構造があげられる。蛍光スペクトルはエタノール中で測定した。
【００２５】
【化６】
1999354281.tif 000006
【００２６】
【化７】
1999354281.tif 000007
【００２７】
【化８】
1999354281.tif 000008
【００２８】
【化９】
1999354281.tif 000009
【００２９】
発光材料に添加するドーパント材料は、該フラン骨格を有する化合物一種のみに限る必要はなく、複数の該フラン骨格を有する化合物を混合して用いたり、既知のドーパント材料の一種類以上を該フラン骨格を有する化合物と混合して用いてもよい。具体的には従来から知られている、ペリレン、ルブレンなどの縮合環誘導体、キナクリドン誘導体、フェノキサゾン６６０、ＤＣＭ１、ペリノン、クマリン誘導体などがそのまま使用できる。
【００３０】
ホスト材料としては特に限定されるものではないが、ホスト分子からドーパント分子へのエネルギー移動には、ホスト分子の蛍光スペクトルとドーパント分子の励起スペクトルの重なりが必要となるので、効率よく発光を得るためには、ホスト材料の蛍光スペクトルとドーパント材料の励起スペクトルの重なりが大きい組み合わせを選ぶことが好ましい。上記の条件を満たせば、以前から発光体として知られていたアントラセンやピレンなどの縮合環誘導体、トリス（８−キノリノラト）アルミニウムを始めとする金属キレート化オキシノイド化合物、ビススチリルアントラセン誘導体やジスチリルベンゼン誘導体などのビススチリル誘導体、テトラフェニルブタジエン誘導体、クマリン誘導体、オキサジアゾール誘導体、ピロロピリジン誘導体、ペリノン誘導体、シクロペンタジエン誘導体、オキサジアゾール誘導体、チアジアゾロピリジン誘導体、ポリマー系では、ポリフェニレンビニレン誘導体、ポリパラフェニレン誘導体、そして、ポリチオフェン誘導体などが使用できる。
【００３１】
本発明における電子輸送性材料としては、電界を与えられた電極間において負極からの電子を効率良く輸送することが必要で、電子注入効率が高く、注入された電子を効率良く輸送することが望ましい。そのためには電子親和力が大きく、しかも電子移動度が大きく、さらに安定性に優れ、トラップとなる不純物が製造時および使用時に発生しにくい物質であることが要求される。このような条件を満たす物質として、８−ヒドロキシキノリンアルミニウムに代表されるキノリノール誘導体金属錯体、トロポロン金属錯体、フラボノール金属錯体、ペリレン誘導体、ペリノン誘導体、ナフタレン、クマリン誘導体、オキサジアゾール誘導体、アルダジン誘導体、ビススチリル誘導体、ピラジン誘導体、フェナントロリン誘導体などがあるが特に限定されるものではない。これらの電子輸送材料は単独でも用いられるが、異なる電子輸送材料と積層または混合して使用しても構わない。
【００３２】
以上の正孔輸送層、発光層、電子輸送層に用いられる材料は単独で各層を形成することができるが、高分子結着剤としてポリ塩化ビニル、ポリカーボネート、ポリスチレン、ポリ（Ｎ−ビニルカルバゾール）、ポリメチルメタクリレート、ポリブチルメタクリレート、ポリエステル、ポリスルフォン、ポリフェニレンオキサイド、ポリブタジエン、炭化水素樹脂、ケトン樹脂、フェノキシ樹脂、ポリアミド、エチルセルロース、酢酸ビニル、ＡＢＳ樹脂、ポリウレタン樹脂などの溶剤可溶性樹脂や、フェノール樹脂、キシレン樹脂、石油樹脂、ユリア樹脂、メラミン樹脂、不飽和ポリエステル樹脂、アルキド樹脂、エポキシ樹脂、シリコーン樹脂などの硬化性樹脂などに分散させて用いることも可能である。
【００３３】
本発明における発光を司る物質の形成方法は、抵抗加熱蒸着、電子ビーム蒸着、スパッタリング法、分子積層法、コーティング法など特に限定されるものではないが、通常は、抵抗加熱蒸着、電子ビーム蒸着が特性面で好ましい。層の厚みは発光を司る物質の抵抗値にもよるので限定できないが、経験的には１０〜１０００ｎｍの間から選ばれる。
【００３４】
本発明における電気エネルギーとは主に直流電流を指すが、パルス電流や交流電流を用いることも可能である。電流値および電圧値は特に制限はないが、素子の消費電力、寿命を考慮すると、できるだけ低いエネルギーで最大の輝度が得られるようにするべきである。
【００３５】
本発明の発光素子はマトリクスまたはセグメント方式、あるいはその両者を組み合わせることによって表示するディスプレイを構成することが好ましい。
【００３６】
本発明におけるマトリクスは、表示のための画素が格子状に配置されたものをいい、画素の集合で文字や画像を表示する。画素の形状、サイズは用途によって決まる。例えばパソコン、モニター、テレビの画像および文字表示には、通常、一辺が３００μｍ以下の四角形の画素が用いられるし、表示パネルのような大型ディスプレイの場合は、一辺がｍｍオーダーの画素を用いることになる。モノクロ表示の場合は、同じ色の画素を配列すればよいが、カラー表示の場合には赤、緑、青の画素を並べて表示させる。この場合典型的にはデルタタイプとストライプタイプがある。尚、本発明における発光素子は、赤、緑、青色発光が可能であるので、前記表示方法を用いれば、マルチカラーまたはフルカラー表示もできる。そして、このマトリクスの駆動方法としては、線順次駆動方法やアクティブマトリックスのどちらでもよい。線順次駆動の方が構造が簡単という利点があるが、動作特性を考慮するとアクティブマトリックスの方が優れる場合があるので、これも用途により使い分けることが必要である。
【００３７】
本発明におけるセグメントタイプは、予め決められた情報を表示するようにパターンを形成し、決められた領域を発光させる。例えば、デジタル時計や温度計における時刻や温度表示、オーディオ機器や電磁調理器などの動作状態表示、自動車のパネル表示などがあげられる。そして、前記マトリクス表示とセグメント表示は同じパネルの中に共存していてもよい。
【００３８】
本発明の発光素子はバックライトとしても好ましく用いられる。本発明におけるバックライトは、主に自発光しない表示装置の視認性を向上させる目的に使用され、液晶表示装置、時計、オーディオ装置、自動車パネル、表示板、標識などに使用される。特に液晶表示装置、中でも薄型化が課題となっているパソコン用途のバックライトとしては、従来方式のものが蛍光灯や導光板からなっているため薄型化が困難であることを考えると、本発明におけるバックライトは薄型、軽量が特徴になる。
【００３９】
【実施例】
以下、実施例および比較例をあげて本発明を説明するが、本発明はこれらの例によって限定されるものではない。
【００４０】
実施例１
ＩＴＯ透明導電膜を１５０ｎｍ堆積させたガラス基板（旭硝子社製、１５Ω／□、電子ビーム蒸着品）を３０×４０ｍｍに切断、エッチングを行った。得られた基板をアセトン、セミコクリン５６で各々１５分間超音波洗浄してから、超純水で洗浄した。続いてイソプロピルアルコールで１５分間超音波洗浄してから熱メタノールに１５分間浸漬させて乾燥させた。この基板を素子を作製する直前に１時間ＵＶ−オゾン処理し、真空蒸着装置内に設置して、装置内の真空度が５×１０−５Ｐａ以下になるまで排気した。抵抗加熱法によって、まず正孔輸送材料として４，４’−ビス（Ｎ−（ｍ−トリル）−Ｎ−フェニルアミノ）ビフェニルを１００ｎｍ蒸着した。次にホスト材料としてビス（２−メチルキノリノラート）（２−ピリジノラート）アルミニウム（ＩＩＩ）を、ドーパント材料として１，３−ジフェニルイソベンゾフラン（エタノール溶液中の蛍光ピーク波長は４６０ｎｍと４８０ｎｍ）を用いて、ドーパントが１ｗｔ％になるように３０ｎｍの厚さに共蒸着し、ホスト材料を７０ｎｍの厚さに積層した。次にリチウムを０．５ｎｍ、アルミニウムを２００ｎｍ蒸着して陰極とし、５×５ｍｍ角の素子を作製した。ここで言う膜厚は表面粗さ計での測定値で補正した水晶発振式膜厚モニター表示値である。この発光素子の発光開始電圧は４Ｖで、最高輝度は１００００カンデラ／平方メートルであった。発光ピーク波長４７８ｎｍと４９４ｎｍの良好な青色発光が得られた。
【００４１】
比較例１
ドーパント材料を用いなかった以外は実施例１と全く同様にして作製した素子の発光開始電圧は４Ｖで、発光ピーク波長は５１０ｎｍであった。
【００４２】
比較例２
ドーパント材料として１，２，３，４−テトラフェニルシクロペンタジエン（エタノール溶液中の蛍光ピーク波長は４５０ｎｍ）を用いた以外は実施例１と全く同様にして作製した素子の発光開始電圧は４Ｖで、発光ピーク波長は５１０ｎｍであり、ドーパント材料からの発光は得られなかった。
【００４３】
実施例２
正孔輸送材料として銅フタロシアニンを２０ｎｍ、３，３’ビス（エチルカルバゾール）を１００ｎｍ用いた以外は実施例１と全く同様にして作製した素子の発光開始電圧は５Ｖで、最高輝度は１２０００カンデラ／平方メートルであった。ドーパント材料からの良好な青色発光が得られた。
【００４４】
実施例３
実施例２で作製した素子を乾燥空気を通したセル内でまず１０ｍＡで２時間定電流直流駆動させることでエージングさせ、５ｍＡ定電流直流駆動で耐久性を測定したところ、初期輝度は２１４カンデラ／平方メートルで、輝度半減時間は４０時間であり、５００時間以上の連続発光が観察できた。
【００４５】
実施例４
ホスト材料に４，４’−ビス（２，２−ジフェニルビニル）ビフェニルを用いた以外は実施例１と全く同様にして作製した素子を駆動させたところ、ドーパント材料からの良好な青色発光が得られた。
【００４６】
実施例５
ホスト材料にキノリノラートリチウムを用いた以外は実施例１と全く同様にして作製した素子を駆動させたところ、ドーパント材料からの良好な青色発光が得られた。
【００４７】
実施例６
ドーパント材料として１，３−ジ（２−メチルフェニル）イソベンゾフラン（エタノール溶液中の蛍光ピーク波長は４６７ｎｍ）を用いた以外は実施例１と全く同様にして素子を作製した。この発光素子の発光開始電圧は４Ｖで、最高輝度は５９１０カンデラ／平方メートルであった。発光ピーク波長４９０ｎｍのドーパントからの良好な青色発光が得られた。
【００４８】
実施例７
ドーパント材料として１−メシチル−３−フェニルイソベンゾフラン（エタノール溶液中の蛍光ピーク波長は４６４ｎｍ）を用いた以外は実施例１と全く同様にして素子を作製した。発光開始電圧は４Ｖで、最高輝度は３６４０カンデラ／平方メートルであった。発光ピーク波長４８７ｎｍの良好な青色発光が得られた。
【００４９】
実施例８
ホスト材料に４，４’−ビス（２，２−ジフェニルビニル）ビフェニルを用いた以外は実施例７と全く同様にして作製した素子を駆動させたところ、ドーパント材料からの良好な青色発光が得られた。
【００５０】
実施例９
ドーパント材料として１，１’−ビス（フェニルイソベンゾフラン）（エタノール溶液中の蛍光ピーク波長は４４１ｎｍ）を用いた以外は実施例１と全く同様にして素子を作製した。発光開始電圧は４Ｖで、最高輝度は６５２０カンデラ／平方メートルであった。発光ピーク波長４９０ｎｍの良好な青色発光が得られた。
【００５１】
実施例１０
正孔輸送材料として４，４’−ビス（Ｎ−（ｍ−トリル）−Ｎ−フェニルアミノ）ビフェニルを１００ｎｍ蒸着し、ホスト材料として４，４’−ビス（Ｎ−（ｍ−トリル）−Ｎ−フェニルアミノ）ビフェニルを用い、ドーパント材料として１，３−ジメシチルイソベンゾフランを用いて、ドーパントが１ｗｔ％になるように３０ｎｍの厚さに共蒸着し、次に電子輸送材料として２，９−ジメチル−４，７−ジフェニル−１，１０−フェナントロリンを７０ｎｍの厚さに積層した以外は実施例１と全く同様にして素子を作製した。ホスト材料としての４，４’−ビス（Ｎ−（ｍ−トリル）−Ｎ−フェニルアミノ）ビフェニルの蛍光ピーク波長は４２７ｎｍであり、１，３−ジメシチルイソベンゾフランのエタノール溶液中の励起ピーク波長は３９９ｎｍ、蛍光ピーク波長は４３９ｎｍであり、ストークスシフトは４０ｎｍであった。発光開始電圧は４Ｖで、最高輝度は８２６カンデラ／平方メートルであった。発光ピーク波長４６４ｎｍの色純度に優れた良好な青色発光が得られた。
【００５２】
【発明の効果】
本発明は、発光効率が高く、高輝度で色純度に優れた、発光素子を提供できるものである。